(57)【要約】  アルカリ不溶性樹脂及び無機充填剤を含む樹脂組成物を除去する加工において、該樹脂組成物を含有してなる樹脂組成物層の過度な発熱による欠点の発生が無く、樹脂組成物層だけを除去することができるエッチング液又はエッチング方法を提供することが本発明の課題である。アルカリ不溶性樹脂及び５０〜８０質量％の無機充填剤を含む樹脂組成物用のエッチング液において、該エッチング液が、１５〜４５質量％のアルカリ金属水酸化物を含有し、より好ましくは、さらに、５〜４０質量％のエタノールアミン化合物を含有するエッチング液。また、該エッチング液を使用して、アルカリ不溶性樹脂及び無機充填剤を含む樹脂組成物を除去するエッチング方法。
2018186362.tif 000002
【特許請求の範囲】
【請求項１】
アルカリ不溶性樹脂及び５０〜８０質量％の無機充填剤を含む樹脂組成物用のエッチング液において、該エッチング液が、１５〜４５質量％のアルカリ金属水酸化物を含有することを特徴とするエッチング液。
【請求項２】
アルカリ金属水酸化物が、水酸化カリウムと、水酸化ナトリウムと、水酸化リチウムとの中から選ばれる少なくとも１種の化合物であることを特徴とする請求項１に記載の樹脂組成物用のエッチング液。
【請求項３】
無機充填材が、シリカと、ガラスと、クレーと、水酸化アルミニウムとの中から選ばれる少なくとも１種であることを特徴とする請求項１又は２に記載の樹脂組成物用のエッチング液。
【請求項４】
前記エッチング液が、５〜４０質量％のエタノールアミン化合物を含有することを特徴とする請求項１〜３のいずれかに記載のエッチング液。
【請求項５】
エタノールアミン化合物が、エタノールアミン、Ｎ−（β−アミノエチル）エタノールアミン、Ｎ−メチルエタノールアミン、Ｎ−エチルエタノールアミン、Ｎ−メチルジエタノールアミン及びＮ−エチルジエタノールアミンからなる群から選ばれる少なくとも１種の化合物であることを特徴とする請求項４に記載のエッチング液。
【請求項６】
エタノールアミン化合物が、エタノールアミン、Ｎ−（β−アミノエチル）エタノールアミン、Ｎ−メチルエタノールアミン、Ｎ−エチルエタノールアミン、Ｎ−メチルジエタノールアミン及びＮ−エチルジエタノールアミンからなる群から選ばれる少なくとも２種の化合物であることを特徴とする請求項４に記載の樹脂組成物用のエッチング液。
【請求項７】
エタノールアミン化合物として、少なくともＮ−（β−アミノエチル）エタノールアミンを含有する請求項６に記載の樹脂組成物用のエッチング液。
【請求項８】
アルカリ不溶性樹脂及び５０〜８０質量％の無機充填剤を含む樹脂組成物層のエッチング方法において、請求項１〜７のいずれかに記載のエッチング液によって、該樹脂組成物層を除去する工程を含むことを特徴とするエッチング方法。
【請求項９】
アルカリ不溶性樹脂及び５０〜８０質量％の無機充填剤を含む樹脂組成物層のエッチング方法において、
（Ａ）請求項４〜７のいずれかに記載のエッチング液によって、該樹脂組成物層の一部を除去する工程、
（Ｂ）アルカリ金属水酸化物及びエタノールアミン化合物を含み、それらの含有量がそれぞれ前記エッチング液におけるアルカリ金属水酸化物及びエタノールアミン化合物の含有量よりも少ない水洗除去液によって残りの樹脂組成物層を完全に除去する工程、
をこの順に含むことを特徴とするエッチング方法。
【請求項１０】
樹脂組成物層を除去する工程が浸漬処理である請求項８又は９に記載のエッチング方法。
【発明の詳細な説明】
【技術分野】
【０００１】
本発明は、アルカリ不溶性樹脂及び５０〜８０質量％の無機充填材を含む樹脂組成物用のエッチング液及びエッチング方法に関する。
【背景技術】
【０００２】
近年、電子機器の小型化、高性能化に伴って、回路基板において、微細配線形成や熱膨張係数の低下が強く求められている。その中で、絶縁材料の低熱膨張係数化の手段として、絶縁材料を高充填化する、すなわち、絶縁材料における無機充填材の含有量を高くする方法が知られている。さらに、絶縁材料として、エポキシ樹脂、フェノールノボラック系硬化剤、フェノキシ樹脂、シアネート樹脂等を含み、耐湿性に優れたアルカリ不溶性樹脂の使用が提案されている。これらの無機充填材及びアルカリ不溶性樹脂を含む絶縁性の樹脂組成物は、耐熱性、誘電特性、機械強度、耐化学薬品性等に優れた物性を有し、回路基板の外層表面に用いられるソルダーレジストや多層ビルドアップ配線板に用いられる層間絶縁材料として広く使用されている。【０００３】
図１は、回路基板上において半田付けする接続パッド３以外を、樹脂組成物層４で覆ったソルダーレジストパターンの概略断面構造図である。図１に示す構造はＳＭＤ（Ｓｏｌｄｅｒ  Ｍａｓｋｅｄ  Ｄｅｆｉｎｅｄ）構造と言われ、樹脂組成物層４の開口部が接続パッド３よりも小さいことを特徴としている。図２に示す構造は、ＮＳＭＤ（Ｎｏｎ  Ｓｏｌｄｅｒ  Ｍａｓｋｅｄ  Ｄｅｆｉｎｅｄ）構造と言われ、樹脂組成物層４の開口部が接続パッド３よりも大きいことを特徴としている。【０００４】
図１における樹脂組成物層４の開口部は、樹脂組成物層の一部を除去することによって形成される。無機充填材及びアルカリ不溶性樹脂を含む樹脂組成物を含有してなる樹脂組成物層を除去する加工方法としては、ドリル、レーザー、プラズマ、ブラスト等の公知の方法を用いることができる。また、必要に応じてこれらの方法を組み合わせることもできる。中でも、炭酸ガスレーザー、エキシマレーザー、ＵＶレーザー、ＹＡＧレーザー等のレーザーによる加工が最も一般的であり、レーザー光照射によって、樹脂組成物層４の一部を除去し、スルーホール形成用の貫通孔、バイアホール形成用の開口部、接続パッド３形成用の開口部等の貫通孔や非貫通孔を形成することができる（例えば、特許文献１及び２参照）。【０００５】
しかしながら、レーザー光の照射による加工では、例えば、炭酸ガスレーザーを用いた場合、多くのショット数が必要となり、後処理としてクロム酸、過マンガン酸塩等の水溶液からなる酸化剤を用いてデスミア処理を行う必要がある。また、エキシマレーザーを用いた場合、加工に要する時間が非常に長くなる。さらに、ＵＶ−ＹＡＧレーザーの場合、他のレーザー光に比べ、微細加工ができるという点では優位性があるが、樹脂組成物層だけでなく、近隣に存在する金属層も同時に除去してしまうという問題があった。【０００６】
また、レーザー光が樹脂組成物層に照射されると、照射部位において光エネルギーが物体に吸収され、比熱に応じて物体が過度に発熱し、この発熱によって、樹脂の溶解、変形、変質、変色等の欠点が発生する場合があった。また、この発熱に対して、樹脂組成物層中に熱硬化性樹脂を用いることが提案されているが、熱硬化性樹脂を用いると樹脂組成物層にクラックが発生しやすくなる場合があった。【０００７】
レーザー光照射以外の方法として、ウェットブラスト法によって、樹脂組成物層を除去する方法が挙げられる。絶縁性基板上に接続パッドを有する回路基板上に樹脂組成物層を形成したのち、硬化処理を施し、樹脂組成物層上に、ウェットブラスト用マスクを形成するための樹脂層を設けたのち、露光、現像することで、パターン状のウェットブラスト用マスクを形成する。次いで、ウェットブラストを行うことで樹脂組成物層を除去し、開口部を形成し、続いて、ウェットブラスト用マスクを除去している（例えば、特許文献３参照。【０００８】
しかしながら、ウェットブラストによる加工では、１回のブラスト処理で研磨できる厚みが少なく、複数回のブラスト処理を繰り返す必要がある。そのため、研磨にかかる時間が非常に長くなるだけでなく、面内の研磨量を均一にすることが難しかった。さらに、接続パッド上や絶縁性基板上に樹脂組成物層の残渣を残さず、完全に露出させるような精度の高い加工は極めて困難であった。
【先行技術文献】
【特許文献】
【０００９】
【特許文献１】特開２００３−１０１２４４号公報
【特許文献２】国際公開第２０１７／０３８７１３号パンフレット
【特許文献３】特開２００８−３００６９１号公報
【発明の概要】
【発明が解決しようとする課題】
【００１０】
アルカリ不溶性樹脂及び無機充填剤を含む樹脂組成物を除去する加工において、該樹脂組成物を含有してなる樹脂組成物層に過度な発熱による欠点の発生が無く、且つ樹脂組成物層だけを除去することができるエッチング液及びエッチング方法を提供することが本発明の課題である。
【課題を解決するための手段】
【００１１】
本発明者らは、下記手段によって、上記課題を解決できることを見出した。
＜１＞アルカリ不溶性樹脂及び５０〜８０質量％の無機充填剤を含む樹脂組成物用のエッチング液において、該エッチング液が、１５〜４５質量％のアルカリ金属水酸化物を含有することを特徴とするエッチング液。
＜２＞アルカリ金属水酸化物が、水酸化カリウムと、水酸化ナトリウムと、水酸化リチウムとの中から選ばれる少なくとも１種の化合物であることを特徴とする＜１＞に記載の樹脂組成物用のエッチング液。
＜３＞無機充填材が、シリカと、ガラスと、クレーと、水酸化アルミニウムとの中から選ばれる少なくとも１種であることを特徴とする＜１＞又は＜２＞に記載の樹脂組成物用のエッチング液。
＜４＞前記エッチング液が、５〜４０質量％のエタノールアミン化合物を含有することを特徴とする＜１＞〜＜３＞のいずれかに記載のエッチング液。
＜５＞エタノールアミン化合物が、エタノールアミン、Ｎ−（β−アミノエチル）エタノールアミン、Ｎ−メチルエタノールアミン、Ｎ−エチルエタノールアミン、Ｎ−メチルジエタノールアミン及びＮ−エチルジエタノールアミンからなる群から選ばれる少なくとも１種の化合物であることを特徴とする＜４＞に記載のエッチング液。
＜６＞エタノールアミン化合物が、エタノールアミン、Ｎ−（β−アミノエチル）エタノールアミン、Ｎ−メチルエタノールアミン、Ｎ−エチルエタノールアミン、Ｎ−メチルジエタノールアミン及びＮ−エチルジエタノールアミンからなる群から選ばれる少なくとも２種の化合物であることを特徴とする＜４＞に記載の樹脂組成物用のエッチング液。
＜７＞エタノールアミン化合物として、少なくともＮ−（β−アミノエチル）エタノールアミンを含有する＜６＞に記載の樹脂組成物用のエッチング液。
＜８＞アルカリ不溶性樹脂及び５０〜８０質量％の無機充填剤を含む樹脂組成物層のエッチング方法において、＜１＞〜＜７＞のいずれかに記載のエッチング液によって、該樹脂組成物層を除去する工程を含むことを特徴とするエッチング方法。
＜９＞アルカリ不溶性樹脂及び５０〜８０質量％の無機充填剤を含む樹脂組成物層のエッチング方法において、
（Ａ）＜４＞〜＜７＞のいずれかに記載のエッチング液によって、該樹脂組成物層の一部を除去する工程、
（Ｂ）アルカリ金属水酸化物及びエタノールアミン化合物を含む水洗除去液によって残りの樹脂組成物層を完全に除去する工程、
をこの順に含むことを特徴とするエッチング方法。ここで、前記水洗除去液におけるアルカリ金属水酸化物の含有量は、前記エッチング液におけるアルカリ金属水酸化物の含有量よりも少ない。また、前記水洗除去液におけるエタノールアミン化合物の含有量は、前記エッチング液におけるエタノールアミン化合物の含有量よりも少ない。
＜１０＞樹脂組成物層を除去する工程が浸漬処理である＜８＞又は＜９＞に記載のエッチング方法。
【発明の効果】
【００１２】
本発明のエッチング液及びエッチング方法により、アルカリ不溶性樹脂及び無機充填剤を含む樹脂組成物を除去する加工において、過度な発熱による欠点の発生が無く、該樹脂組成物を含有してなる樹脂組成物層だけを除去することができる。
【図面の簡単な説明】
【００１３】
【図１】ソルダーレジストパターンの概略断面構造図。
【図２】ソルダーレジストパターンの概略断面構造図。
【図３】本発明のエッチング方法の一例を示す断面工程図。
【発明を実施するための形態】
【００１４】
以下に、本発明を実施するための形態について説明する。本発明のエッチング液は、アルカリ不溶性樹脂及び５０〜８０質量％の無機充填材を含む樹脂組成物用のエッチング液であり、１５〜４５質量％のアルカリ金属水酸化物を含有するアルカリ水溶液である。アルカリ不溶性樹脂はアルカリ水溶液に溶解しない性質を有するため、本来アルカリ水溶液によって除去することはできない。しかし、本発明のエッチング液を使用することによって、アルカリ不溶性樹脂を含む樹脂組成物を除去することができる。これは、高充填化された樹脂組成物中の無機充填材、すなわち、樹脂組成物中に５０〜８０質量％という高い含有量で充填された無機充填材が、高濃度のアルカリ金属水酸化物を含む水溶液によって溶解除去されるためである。
【００１５】
アルカリ金属水酸化物の含有量が１５質量％未満の場合、無機充填材の溶解性が乏しく、アルカリ金属水酸化物の含有量が４５質量％を超えると、アルカリ金属水酸化物の析出が起こりやすいことから液の経時安定性に劣る場合がある。アルカリ金属水酸化物の含有量は、より好ましくは２０〜４５質量％であり、さらに好ましくは２５〜４０質量％である。
【００１６】
本発明のエッチング液に、必要に応じてカップリング剤、レベリング剤、着色剤、界面活性剤、消泡剤、有機溶媒等を適宜添加することもできる。有機溶媒としては、アセトン、メチルエチルケトン、シクロヘキサノン等のケトン類；酢酸エチル、酢酸ブチル、セロソルブアセテート、プロピレングリコールモノメチルエーテルアセテート、カルビトールアセテート等の酢酸エステル類；セロソルブ、ブチルカルビトール等のカルビトール類；トルエン、キシレン等の芳香族炭化水素類；ジメチルホルムアミド、ジメチルアセトアミド、Ｎ−メチルピロリドン等のアミド系溶媒等が挙げられる。この中で、ジメチルホルムアミド、ジメチルアセトアミド、Ｎ−メチルピロリドン等は、アルカリ不溶性樹脂の膨潤性が大きく好ましい。
【００１７】
本発明のエッチング液は、アルカリ不溶性樹脂及び無機充填材を含む樹脂組成物用のエッチング液である。該樹脂組成物における無機充填材の含有量は、樹脂組成物中の不揮発分１００質量％に対して５０〜８０質量％である。無機充填材の含有量が５０質量％未満の場合、樹脂組成物全体に対して、アルカリ金属水酸化物を含有する水溶液によって溶解されるサイトとしての無機充填材が少なすぎるため、エッチングが進行しない。無機充填材の含有量が８０質量％を超えると、樹脂組成物の流動性の低下により、可撓性が低下する傾向があり、実用性に劣る。
【００１８】
上記アルカリ金属水酸化物としては、水酸化カリウム、水酸化ナトリウム及び水酸化リチウムの群から選ばれる少なくとも１種の化合物が好適に用いられる。アルカリ金属水酸化物として、これらの中の１種類を単独で使用してもよいし、２種類以上を組み合わせて使用してもよい。
【００１９】
さらに、本発明のエッチング液は、アルカリ金属水酸化物に加えて、５〜４０質量％のエタノールアミン化合物を含有することが好ましい。エタノールアミン化合物を含有するエッチング液を使用した場合、エタノールアミン化合物が樹脂組成物中に浸透することにより、樹脂組成物の膨潤が促進され、無機充填材の溶解除去が加速され、樹脂組成物の除去速度が上がる。
【００２０】
エタノールアミン化合物の含有量が５質量％未満の場合、アルカリ不溶性樹脂の膨潤性が乏しく、エタノールアミン化合物の含有量が０質量％の場合と比較して、樹脂組成物の除去速度が変わらない。エタノールアミン化合物の含有量が４０質量％を超えた場合、水に対する相溶性が低くなり、相分離が起こりやすいことから、エッチング液の経時安定性に劣る場合がある。エタノールアミン化合物の含有量は、より好ましくは２０〜４０質量％であり、さらに好ましくは２５〜３５質量％である。
【００２１】
上記エタノールアミン化合物としては、第一級アミンであるエタノールアミン；第一級アミンと第二級アミンの混合物である（すなわち、一分子内に第一級アミノ基と第二級アミノ基とを有する）Ｎ−（β−アミノエチル）エタノールアミン；第二級アミンであるＮ−メチルエタノールアミン、Ｎ−エチルエタノールアミン；第三級アミンであるＮ−エチルジエタノールアミン及びＮ−メチルジエタノールアミンからなる群から選ばれる少なくとも１種の化合物が好適に用いられる。エタノールアミン化合物として、これらの中の１種類を単独で使用してもよいし、２種類以上を組み合わせて使用してもよい。２種類以上を組み合わせて使用する場合、そのうちの１種はＮ−（β−アミノエチル）エタノールアミンであることが好ましい。なぜなら、Ｎ−（β−アミノエチル）エタノールアミンは、樹脂組成物の膨潤を促進する効果が他のエタノールアミン化合物よりも高いからである。
【００２２】
本発明のエッチング液が２種以上のエタノールアミン化合物を含有することによって達成できる効果を説明する。樹脂組成物の膨潤を促進する効果が高いエタノールアミンは、エッチング除去された樹脂組成物層の断面形状にアンダーカットを発生させやすい。そこで、樹脂組成物の膨潤を促進する効果が低いエタノールアミン化合物と組み合わせることでアンダーカットの抑制効果が達成できる。
【００２３】
樹脂組成物の膨潤を促進する効果が高いエタノールアミンとしては、Ｎ−（β−アミノエチル）エタノールアミン、Ｎ−メチルエタノールアミン等が挙げられる。また、樹脂組成物の膨潤を促進する効果が低いエタノールアミン化合物としては、エタノールアミン、Ｎ−エチルエタノールアミン、Ｎ−エチルジエタノールアミン等が挙げられる。
【００２４】
本発明のエッチング液はアルカリ水溶液である。本発明のエッチング液に使用される水としては、水道水、工業用水、純水等を用いることができる。このうち純水を使用することが好ましい。本発明では、一般的に工業用に用いられる純水を使用することができる。
【００２５】
本発明のエッチング液は、好ましくは６０〜９０℃の範囲で使用される。樹脂組成物の種類、樹脂組成物を含有してなる樹脂組成物層の厚み、樹脂組成物を除去する加工を施すことによって得られるパターンの形状等により最適温度が異なるが、エッチング液の温度は、より好ましくは６０〜８５℃であり、さらに好ましくは７０〜８５℃である。
【００２６】
本発明において、無機充填材としては、例えば、シリカ、ガラス、クレー、雲母等のケイ酸塩；アルミナ、酸化マグネシウム、酸化チタン、シリカ等の酸化物；炭酸マグネシウム、炭酸カルシウム等の炭酸塩；水酸化アルミニウム、水酸化マグネシウム、水酸化カルシウム等の水酸化物；硫酸バリウム、硫酸カルシウム等の硫酸塩等が挙げられる。また、無機充填材としては、さらにホウ酸アルミニウム、窒化アルミニウム、窒化ホウ素、チタン酸ストロンチウム、チタン酸バリウム等が挙げられる。これらの中で、シリカ、ガラス、クレー及び水酸化アルミニウムからなる群から選ばれる少なくとも１種の化合物は、アルカリ金属水酸化物を含有する水溶液に溶解することから、より好ましく用いられる。シリカは低熱膨張性に優れる点で更に好ましく、球状溶融シリカが特に好ましい。無機充填材として、これらの中の１種類を単独で使用してもよいし、２種類以上を組み合わせて使用してもよい。
【００２７】
本発明におけるアルカリ不溶性樹脂について説明する。アルカリ不溶性樹脂は、アルカリ水溶液に対して溶解又は分散されないという性質以外は、特に限定されない。具体的には、アルカリ水溶液に対して溶解するために必要なカルボキシル基含有樹脂等の含有量が非常に少ない樹脂であり、樹脂中の遊離カルボキシル基の含有量の指標となる酸価（ＪＩＳ  Ｋ２５０１：２００３）としては、４０ｍｇＫＯＨ／ｇ未満である。より具体的には、アルカリ不溶性樹脂は、エポキシ樹脂とエポキシ樹脂を硬化させる熱硬化剤とを含む樹脂である。アルカリ水溶液としては、アルカリ金属ケイ酸塩、アルカリ金属水酸化物、アルカリ金属リン酸塩、アルカリ金属炭酸塩、アンモニウムリン酸塩、アンモニウム炭酸塩等の無機アルカリ性化合物を含有する水溶液、モノエタノールアミン、ジエタノールアミン、トリエタノールアミン、メチルアミン、ジメチルアミン、エチルアミン、ジエチルアミン、トリエチルアミン、シクロヘキシルアミン、テトラメチルアンモニウムヒドロキシド（ＴＭＡＨ）、テトラエチルアンモニウムヒドロキシド、トリメチル−２−ヒドロキシエチルアンモニウムヒドロキサイド（コリン）等の有機アルカリ性化合物を含有する水溶液が挙げられる。
【００２８】
エポキシ樹脂としては、例えば、ビスフェノールＡ型エポキシ樹脂、ビスフェノールＦ型エポキシ樹脂、ビスフェノールＳ型エポキシ樹脂等のビスフェノール型エポキシ樹脂；フェノールノボラック型エポキシ樹脂、クレゾールノボラック型エポキシ樹脂等のノボラック型エポキシ樹脂等が挙げられる。また、エポキシ樹脂としては、さらにビフェニル型エポキシ樹脂、ナフタレン型エポキシ樹脂、アントラセン型エポキシ樹脂、フェノキシ型エポキシ樹脂、フルオレン型エポキシ樹脂等が挙げられる。エポキシ樹脂として、これらの中の１種類を単独で使用してもよいし、２種類以上を組み合わせて使用してもよい。
【００２９】
熱硬化剤としては、エポキシ樹脂を硬化する機能を有するものであれば特に限定されないが、好ましいものとしては、フェノール系硬化剤、ナフトール系硬化剤、活性エステル系硬化剤、ベンゾオキサジン系硬化剤、シアネートエステル樹脂等が挙げられる。熱硬化剤として、これらの中の１種類を単独で使用してもよいし、２種類以上を組み合わせて使用してもよい。
【００３０】
上記硬化剤に加え、さらに硬化促進剤を含有することができる。硬化促進剤としては、例えば、有機ホスフィン化合物、有機ホスホニウム塩化合物、イミダゾール化合物、アミンアダクト化合物、３級アミン化合物等が挙げられる。硬化促進剤として、これらの中の１種類を単独で使用してもよいし、２種類以上を組み合わせて使用してもよい。なお、熱硬化剤としてシアネートエステル樹脂を使用する場合には、硬化時間を短縮する目的で、硬化触媒として用いられている有機金属化合物を添加してもよい。有機金属化合物としては、有機銅化合物、有機亜鉛化合物、有機コバルト化合物等が挙げられる。
【００３１】
上述したように、本発明のエッチング液を使用して、アルカリ不溶性樹脂及び５０〜８０質量％の無機充填材を含む樹脂組成物をエッチングすると、高充填化された樹脂組成物中の無機充填材が高濃度のアルカリ金属水酸化物を含む水溶液によって溶解除去されることによって、樹脂組成物の除去が進行する。さらに、本発明のエッチング液がエタノールアミン化合物を含む場合には、エタノールアミン化合物が樹脂組成物中に浸透することにより、樹脂組成物の膨潤が促進され、無機充填材の溶解除去が加速される。
【００３２】
一方、アルカリ不溶性樹脂及び無機充填材を含む樹脂組成物は、熱硬化によって、絶縁樹脂組成物層を形成することができるが、本発明のエッチング液を使用したエッチングは、Ａステージ（硬化反応の開始前）又はＢステージ（硬化反応の中間段階）の状態において進行する。Ａステージ又はＢステージにおいても、アルカリ不溶性樹脂は本発明のエッチング液に溶解又は分散することは無いが、無機充填材が本発明のエッチング液によって溶解除去されることによって、樹脂組成物の除去が進行する。Ｃステージとなり、樹脂が完全に硬化した状態では、本発明のエッチング液がエタノールアミン化合物を含んでいる場合でも、エタノールアミン化合物による樹脂組成物層の膨潤が極めて小さく、無機充填材の溶解除去によるエッチングは困難である。
【００３３】
ＡステージからＢステージへの熱硬化条件としては、１００〜１６０℃で１０〜６０分であり、より好ましくは、１００〜１３０℃で１０〜６０分であるが、これに限定されるものではない。１６０℃を超える高温で加熱すると、さらに熱硬化が進行し、樹脂エッチングが困難になる。
【００３４】
以下に、本発明のエッチング方法について説明する。図３は、本発明のエッチング方法の一例を示す断面工程図である。このエッチング方法では、回路基板上にある半田接続パッド３の一部又は全部が樹脂組成物層４で覆われたソルダーレジストパターンを形成することができる。
【００３５】
工程（Ｉ）では、銅張積層板の表面にある銅箔をエッチングによりパターニングすることによって導体パターンを形成し、半田接続パッド３を有する回路基板１を形成する。
工程（II）では、回路基板１の表面において、全面を覆うように銅箔６付きの樹脂組成物層４を形成する。
【００３６】
工程（III）では、樹脂組成物層４上の銅箔６をエッチングによりパターニングし、樹脂組成物層エッチング用の金属マスク５を形成する。
工程（IV）では、金属マスク５を介し、樹脂組成物層用のエッチング液によって、半田接続パッド３の一部又は全部が露出するまで、樹脂組成物層４をエッチングする。
【００３７】
工程（Ｖ）では、金属マスク５をエッチングにより除去し、半田接続パッド３の一部又は全部が樹脂組成物層４で覆われたソルダーレジストパターンを形成する。
本発明のエッチング方法＜８＞は、本発明のエッチング液＜１＞〜＜７＞のいずれかに記載のエッチング液によって、樹脂組成物層を除去する工程を含む。
【００３８】
また、本発明のエッチング方法＜９＞は、（Ａ）本発明のエッチング液＜４＞〜＜７＞のいずれかに記載のエッチング液によって、樹脂組成物層の一部を除去する工程、
（Ｂ）アルカリ金属水酸化物及びエタノールアミン化合物を含み、それらの含有量がそれぞれ前記エッチング液におけるアルカリ金属水酸化物及びエタノールアミン化合物の含有量よりも少ない水洗除去液によって残りの樹脂組成物層を完全に除去する工程、
をこの順に含む。
【００３９】
本発明＜９＞において、樹脂組成物層は、アルカリ不溶性樹脂及び無機充填剤を含み、無機充填材の含有量は、樹脂組成物層に対し５０〜８０質量％であり、無機充填材は高い含有量で樹脂組成物層中に充填されている。この無機充填材が、１５〜４５質量％という高濃度のアルカリ金属水酸化物を含む水溶液であるエッチング液によって溶解除去される。さらに、エッチング液に含まれているエタノールアミン化合物が樹脂組成物層中に浸透することにより、樹脂組成物層の膨潤が促進されることによって、無機充填材の溶解除去が加速され、樹脂組成物層の除去速度が上がる。
【００４０】
ここで、樹脂組成物層の除去とは、高い含有量で充填された無機充填剤が樹脂組成物層の表層から徐々に溶解すると共に、アルカリ不溶性樹脂が分散することによって進行する。本発明のエッチング方法＜９＞における工程（Ａ）で用いられるエッチング液は、１５質量％以上の高濃度のアルカリ金属水酸化物を含み、大きな水和力が作用しているため、樹脂組成物層のより深部におけるアルカリ不溶性樹脂は分散されず、表層に近い部分が除去される。すなわち、工程（Ａ）における「樹脂組成物の層の一部を除去する」とは、樹脂組成物層の表層に近い部分を除去することを言う。
【００４１】
工程（Ａ）に続く、工程（Ｂ）において、アルカリ金属水酸化物の含有量が少ない水洗除去液で処理することにより、アルカリ不溶性樹脂の分散が促進され、残りの樹脂組成物層が完全に除去される。
【００４２】
本発明＜９＞における樹脂組成物層のエッチング方法において、アルカリ金属水酸化物を含む水溶液による無機充填剤の溶解除去とエタノールアミン化合物による樹脂組成物層への浸透と膨潤は連続的に進行するが、その進行速度は、アルカリ金属水酸化物の種類と含有量あるいはエタノールアミン化合物の種類と含有量によって変化する。
【００４３】
工程（Ｂ）に係わる水洗除去液は、アルカリ金属水酸化物及びエタノールアミン化合物を含み、それらの含有量がそれぞれエッチング液におけるアルカリ金属水酸化物及びエタノールアミン化合物の含有量よりも少ない水洗除去液である。工程（Ｂ）で使用される水洗除去液のアルカリ金属水酸化物及びエタノールアミン化合物の含有量が、工程（Ａ）で使用されるエッチング液におけるアルカリ金属水酸化物及びエタノールアミン化合物の含有量以上である場合、樹脂組成物層のエッチング量の制御が困難になるという問題が発生する。工程（Ａ）で使用されるアルカリ金属水酸化物及びエタノールアミン化合物と、工程（Ｂ）で使用されるアルカリ金属水酸化物及びエタノールアミン化合物とは、同じであっても違うものであってもよいが、通常、２つの工程が連続的に行われ、工程が移行する際に、工程（Ａ）のエッチング液から工程（Ｂ）の水洗除去液への混入が起こることを考えると、同じアルカリ金属水酸化物及びエタノールアミン化合物が含まれるのが一般的である。
【００４４】
本発明＜９＞において、工程（Ａ）の処理温度は好ましくは６０〜９０℃であり、工程（Ｂ）の処理温度は好ましくは１５〜５０℃である。ここで、「処理温度」とは、工程（Ａ）で使用するエッチング液の温度及び工程（Ｂ）で使用する水洗除去液の温度のことである。樹脂組成物の種類、樹脂組成物層の厚み、樹脂組成物層を除去する加工を施すことによって得られるパターンの形状等によって、最適な処理温度は異なる。工程（Ａ）の処理温度は、より好ましくは６０〜８５℃であり、更に好ましくは７０〜８５℃である。また、工程（Ｂ）の処理温度は、より好ましくは１５〜４０℃であり、更に好ましくは１５〜３０℃である。
【００４５】
本発明＜８＞及び＜９＞において、樹脂組成物層を除去する工程には、浸漬処理、パドル処理、スプレー処理、ブラッシング、スクレーピング等の方法を用いることができる。この中でも、浸漬処理が好ましい。浸漬処理以外の方法では、エッチング液中に気泡が発生しやすく、その気泡が樹脂組成物層の表面に付着してエッチング不良が発生する場合がある。また、本発明＜９＞の工程（Ａ）において、浸漬処理以外の方法では、エッチング液の温度変化が大きくなりやすく、樹脂組成物層の除去速度にばらつきが発生する場合がある。
【００４６】
本発明＜８＞の樹脂組成物を除去する工程及び本発明＜９＞の工程（Ｂ）の後、樹脂組成物層の表面に残存付着したエッチング液を水洗処理によって洗浄する。水洗処理の方法としては、拡散速度と液供給の均一性の点からスプレー方式が好ましい。水洗水としては、水道水、工業用水、純水等を用いることができる。このうち純水を使用することが好ましい。純水は、一般的に工業用に用いられるものを使用することができる。この中でも、純水を使用することが好ましい。純水は、一般的に工業用に用いられているものを使用することができる。また、水洗水の温度は、エッチング液の温度以下であり、且つ好ましくはその温度差が４０〜５０℃であり、より好ましくはその温度差が５０〜６０℃である。
【実施例】
【００４７】
以下、実施例によって本発明を更に詳しく説明するが、本発明はこの実施例に限定されるものではない。
（実施例１〜３）
無機充填材として、溶融シリカ７８質量％、エポキシ樹脂として、ビフェニルアラルキル型エポキシ樹脂１０質量％、熱硬化剤として、フェノールノボラック型シアネート樹脂１０質量％、硬化促進剤として、トリフェニルホスフィン１質量％、その他、カップリング剤、レベリング剤を加え、全量を１００質量％としたものに、メチルエチルケトンとシクロヘキサノンを媒体として混合し、液状樹脂組成物を得た。【００４８】
次に、ポリエチレンテレフタレートフィルム（厚み３８μｍ）上に液状樹脂組成物を塗布した後、１００℃で５分間乾燥して媒体を除去した。これによって、膜厚２０μｍで、アルカリ不溶性樹脂及び無機充填剤を含む樹脂組成物からなる、Ａステージの樹脂組成物層を形成した。【００４９】
続いて、厚み３μｍの銅箔と剥離層とキャリア箔とがこの順に積層された剥離可能な金属箔を準備し、銅箔と上記樹脂組成物層が接触するように両者を熱圧着させた後、剥離層及びキャリア箔を剥離して、銅箔付き樹脂組成物層を得た。【００５０】
エポキシ樹脂ガラス布基材銅張積層板（面積１７０ｍｍ×２５５ｍｍ、銅箔厚み１２μｍ、基材厚み０．１ｍｍ）の一方の表面にある銅箔をエッチングによりパターニングし、導体パターンが形成されたエポキシ樹脂ガラス布基材を得た。次に、銅箔付き樹脂組成物層からポリエチレンテレフタレートフィルムを剥離し、導体パターンが形成されたエポキシ樹脂ガラス布基材上に、真空加熱圧着式ラミネーターを使って、温度１００℃、圧力１．０ＭＰａで真空熱圧着した後、１００℃で３０分間加熱し、Ｂステージの樹脂組成物層を形成した。【００５１】
続いて、樹脂組成物層上の銅箔をエッチングによりパターニングし、銅箔の所定の領域に開口部を形成し、樹脂組成物層エッチング用の金属マスクとして、金属マスク付きの樹脂組成物層を準備した。【００５２】
次に、金属マスクを介して、表１に記載したエッチング液によって、樹脂組成物層に対して浸漬処理にてエッチング処理を行った。エッチング処理後、樹脂組成物層の表面に残存付着したエッチング液を純水によるスプレー処理によって洗浄した。エッチング液の温度及びエッチング処理に要した時間を表１に示す。【００５３】
金属マスクの開口部において、「樹脂残りの有無」及び「アンダーカットの有無」を下記記載の基準によって評価した。
（導体パターン表面上の樹脂残りの有無）
○：導体パターン表面上に樹脂組成物が残っていない。
△：導体パターン表面上に極微量の樹脂組成物が残っているが、プラズマ洗浄処理等の後処理で容易に除去できるレベル。
×：導体パターン表面上に多くの樹脂組成物が残り、後処理で除去されないレベル。
（エポキシ樹脂ガラス布基材上の樹脂残りの有無）
○：基材上に樹脂組成物が残っていない。
△：基材上に極微量の樹脂組成物が残っているが、プラズマ洗浄処理等の後処理で容易に除去できるレベル。
×：基材上に多くの樹脂組成物が残り、後処理で除去されないレベル。
（アンダーカットの有無）
◎：樹脂組成物層にアンダーカットが見られない。
○：樹脂組成物層の底面に微小なアンダーカットが見られる。
△：樹脂組成物層の底面に小さなアンダーカットが見られる。
×：樹脂組成物層の底面に実用上問題となる大きなアンダーカットが見られる。【００５４】
【表１】
2018186362.tif 000003
（実施例４）
溶融シリカの含有量を６５質量％とし、ビフェニルアラルキル型エポキシ樹脂の含有量を２３質量％とした以外は、実施例１と同様の方法により、エッチング処理を行った。
（実施例５）
溶融シリカの含有量を５０質量％とし、ビフェニルアラルキル型エポキシ樹脂の含有量を３８質量％とした以外は、実施例１と同様の方法により、エッチング処理を行った。
（実施例６〜８）
無機充填材として、溶融シリカの代わりにガラス、クレー、水酸化アルミニウムを用いた以外は実施例５と同様の方法により、エッチング処理を行った。
（実施例９〜２１）
エッチング液として表１に記載のエッチング液を用いた以外は実施例１と同様の方法により、エッチング処理を行った。
（比較例１）
溶融シリカの含有量を４８質量％とし、ビフェニルアラルキル型エポキシ樹脂の含有量を４０質量％とした以外は実施例１と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表２に示す。
（比較例２〜４）
比較例２では、エッチング液の水酸化カリウムの含有量を１０質量％とし、比較例３及び４ではさらに、エタノールアミン化合物として、Ｎ−（β−アミノエチル）エタノールアミン及びＮ−メチルエタノールアミンをそれぞれ４０質量％添加した以外は実施例１と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表２に示す。
（比較例５）
実施例１と同様の方法により得られた金属マスク付きの樹脂組成物層をレーザー加工法によりエッチング処理し、その後、マスクパターンを除去した。これを光学顕微鏡で観察した結果、導体パターンが除去されている部分があり、また、樹脂組成物層に変形や変質といった欠点が確認された。
（比較例６）
実施例１と同様の方法により得られた金属マスク付きの樹脂組成物層をウェットブラストによりエッチング処理し、その後、マスクパターンを除去した。これを光学顕微鏡で観察した結果、樹脂組成物層のエッチング量にばらつきがあり、エポキシ樹脂ガラス布基材上に樹脂組成物が残っている箇所があった。また、表面の一部又は全部が露出された導体パターンにはブラスト処理によって付けられた傷が多数確認された。【００５５】
【表２】
2018186362.tif 000004
実施例１〜２１では、比較例５又は比較例６と比べて、樹脂組成物層に変形や変質といった欠点が発生することや、接続パッド上に傷が発生すること無く、また、樹脂組成物層のエッチング時に導体パターンが一緒に除去されること無く、エポキシ樹脂ガラス布基材上に実用上問題となるレベルの樹脂組成物が残ること無く、樹脂組成物層をエッチング加工することができた。【００５６】
実施例１０、１２〜１６と実施例１とを比較すると、樹脂組成物用のエッチング液にエタノールアミン化合物を添加することにより、実用上問題となるレベルの樹脂残りやアンダーカットを発生させずに、エッチング時間を短くすることができた。【００５７】
実施例４及び５では、実施例１と比較して、溶融シリカの含有量が少なくなったため、エッチング時間は長くなったが、実用上問題となるレベルのアンダーカットは発生しなかった。【００５８】
実施例５の溶融シリカの代わりに、ガラス、クレー、水酸化アルミニウムを使用した実施例６〜８では、エッチングは可能であったものの、溶融シリカに比べて、エッチング時間はいずれも長くなった。しかしながら、実用上問題となるレベルのアンダーカットは発生しなかった。【００５９】
実施例１の水酸化カリウムの代わりに、水酸化ナトリウム、水酸化リチウムを使用した実施例１７及び１８でも、実用上問題となるレベルのアンダーカットが発生しなかった。
実施例１９では、実施例１０と比較して、エッチング液の温度を高くしたため、エッチング時間は短くなったが、エポキシ樹脂ガラス布基材上に実用上問題となるレベルの樹脂組成物が残ることなく、樹脂組成物層をエッチング加工することができた。実施例２０及び２１では、実施例１０と比較して、エッチング液の温度を低くしたため、エッチング時間は長くなったが、実用上問題となるレベルのアンダーカットは発生しなかった。
（実施例２２〜２８）
エッチング液として表３に記載のエッチング液を用いた以外は実施例１と同様の方法により、エッチング処理を行った。
（実施例２９）
溶融シリカの含有量を５０質量％とし、ビフェニルアラルキル型エポキシ樹脂の含有量を３８質量％とした以外は、実施例２２と同様の方法により、エッチング処理を行った。
（実施例３０〜３２）
無機充填材として、溶融シリカの代わりにガラス、クレー、水酸化アルミニウムを用いた以外は実施例２９と同様の方法により、エッチング処理を行った。
（実施例３３及び３４）
エッチング液として表３に記載のエッチング液を用いた以外は実施例２２と同様の方法により、エッチング処理を行った。【００６０】
【表３】
2018186362.tif 000005
実施例２２〜３４では、比較例５又は比較例６と比べて、樹脂組成物層に変形や変質といった欠点が発生することや、接続パッド上に傷が発生すること無く、また、樹脂組成物層のエッチング時に導体パターンが一緒に除去されること無く、エポキシ樹脂ガラス布基材上に実用上問題となるレベルの樹脂組成物が残ること無く、樹脂組成物層をエッチング加工することができた。【００６１】
実施例２２〜３４と実施例９〜１６とを比較すると、２種以上のエタノールアミン化合物を含有する樹脂組成物用のエッチング液を使用している実施例２２〜３４では、アンダーカットが発生し難かった。【００６２】
実施例２２、２５〜２８の比較から、樹脂組成物用のエッチング液が、エタノールアミン化合物としてＮ−（β−アミノエチル）エタノールアミンを含有する実施例２２、２５及び２６では、エッチング時間が短く、アンダーカットも発生しなかった。樹脂組成物用のエッチング液が、エタノールアミン化合物としてＮ−（β−アミノエチル）エタノールアミンを含有していない実施例２７では、小さなアンダーカットが発生し、樹脂組成物用のエッチング液が、エタノールアミン化合物としてＮ−（β−アミノエチル）エタノールアミンを含有していない実施例２８では、アンダーカットは発生しなかったものの、エッチング時間が長くなった。【００６３】
実施例２９では、実施例２２と比較して、溶融シリカの含有量が少なくなったため、エッチング時間は長くなったが、アンダーカットは発生しなかった。
実施例２９の溶融シリカの代わりに、ガラス、クレー、水酸化アルミニウムを使用した実施例３０〜３２では、エッチングは可能であったものの、溶融シリカに比べて、エッチング時間はいずれも長くなった。しかしながら、アンダーカットは発生しなかった。【００６４】
実施例２２の水酸化カリウムの代わりに、水酸化ナトリウム又は水酸化リチウムを使用した実施例３３及び３４でも、アンダーカットが発生しなかった。
（実施例３５）
実施例１において、金属マスクを介して、水酸化カリウムを３０質量％及びＮ−（β−アミノエチル）エタノールアミン３０質量％を含むエッチング液（処理温度８０℃）によって樹脂組成物層の一部を除去した（工程（Ａ））。その後、水酸化カリウムを０．３質量％及びＮ−（β−アミノエチル）エタノールアミン０．３質量％を含む水洗除去液（処理温度２０℃）によって、残りの樹脂組成物層を完全に除去した（工程（Ｂ））。工程（Ｂ）の後、樹脂組成物層の表面に残存付着したエッチング液を純水によるスプレー処理によって洗浄した。工程（Ａ）及び工程（Ｂ）共に浸漬処理にて行った。工程（Ｂ）を含まない実施例１０と比較して、導体パターン表面を含め、エポキシ樹脂ガラス布基材上に樹脂組成物層が残ること無く、エッチング除去されていることを確認した。また、実用上問題となるレベルのアンダーカットは確認されなかった。エッチング液の温度及びエッチング処理に要した時間を表４及び表５に示す。【００６５】
【表４】
2018186362.tif 000006
【００６６】
【表５】
2018186362.tif 000007
（実施例３６〜４６）
工程（Ａ）におけるエッチング液及び／又は工程（Ｂ）における水洗除去液の配合を表４及び表５に記載の配合に変更した以外は、実施例３５と同様の方法により、エッチング処理を行った。実施例３６〜３９と実施例３５とを比較すると、エッチング液における水酸化カリウムの含有量が多くなるにしたがって、樹脂組成物層がエッチング除去されるまでにかかる時間は短くなった。また、実施例４０〜４６と実施例３５とを比較すると、エッチング液におけるエタノールアミン化合物及びアルカリ金属水酸化物の種類を変えることによって、エッチング除去されるまでの時間が変化したが、エポキシ樹脂ガラス布基材上に実用上問題となるレベルの樹脂組成物が残ることは無く、アンダーカットは発生しなかった。一方、実施例３７及び３９と実施例３５とを比較すると、水酸化カリウム又はエタノールアミン化合物の含有量が多くなると、底面に微小なアンダーカットが発生する傾向が見られたが、実用上問題無いレベルだった。
（実施例４７及び４８）
溶融シリカの含有量を６５質量％、５０質量％とし、ビフェニルアラルキル型エポキシ樹脂の含有量を２３質量％、３８質量％とした以外は、実施例３５と同様の方法により、エッチング処理を行った。溶融シリカの含有量が少なくなるにしたがって、樹脂組成物層が全てエッチング除去されるまでにかかる時間は長くなったが、いずれもエポキシ樹脂ガラス布基材上に樹脂組成物が残ること無く、アンダーカットは発生しなかった。
（実施例４９〜５１）
無機充填材として、溶融シリカの代わりにガラス、クレー、水酸化アルミニウムを用いた以外は、実施例３５と同様の方法により、エッチング処理を行った。樹脂組成物層が全てエッチング除去されるまでにかかる時間は長くなったが、いずれもエポキシ樹脂ガラス布基材上に樹脂組成物が残ること無く、アンダーカットは発生しなかった。
（実施例５２〜５８）
工程（Ａ）又は工程（Ｂ）における処理温度を表４又は表５記載の温度に変更した以外は、実施例３５と同様の方法により、エッチング処理を行った。実施例５２〜５４と実施例３５とを比較すると、工程（Ａ）の処理温度が低くなるしたがって、樹脂組成物層がエッチング除去されるまでにかかる時間は長くなったが、エポキシ樹脂ガラス布基材上に実用上問題となるレベルの樹脂組成物が残ること無く、エッチング除去されていることを確認した。また、実用上問題となるレベルのアンダーカットは確認されなかった。また、エッチング除去された樹脂組成物層の断面形状は、工程（Ａ）の処理温度が高くなると、底面に微小なアンダーカットが見られたが、実用上問題ないレベルだった。実施例５５〜５８と実施例３５とを比較すると、工程（Ｂ）における処理温度は高くなるほど、エポキシ樹脂ガラス布基材上に樹脂が残りやすくなる傾向があった。また、エッチング除去された樹脂組成物層の断面形状にアンダーカットは発生しなかった。
（実施例５９）
エッチング液として表６又は表７記載のエッチング液を用いた以外は実施例３５と同様の方法により、エッチング処理を行った。工程（Ｂ）を含まない実施例２２と比較して、導体パターン表面を含め、エポキシ樹脂ガラス布基材上に樹脂組成物層が残ること無く、エッチング除去されていることを確認した。また、実用上問題となるレベルのアンダーカットは確認されなかった。エッチング液の温度及びエッチング処理に要した時間を表６及び表７に示す。【００６７】
【表６】
2018186362.tif 000008
【００６８】
【表７】
2018186362.tif 000009
（実施例６０〜６５）
工程（Ａ）におけるエッチング液及び／又は工程（Ｂ）における水洗除去液の配合を表６及び表７に記載の配合に変更した以外は、実施例５９と同様の方法により、エッチング処理を行った。実施例５９、６２〜６５の比較から、樹脂組成物用のエッチング液が、エタノールアミン化合物としてＮ−（β−アミノエチル）エタノールアミンを含有する実施例５９、６２及び６３では、エッチング時間が短く、アンダーカットも発生しなかった。樹脂組成物用のエッチング液が、エタノールアミン化合物としてＮ−（β−アミノエチル）エタノールアミンを含有していない実施例６４では、小さなアンダーカットが発生し、樹脂組成物用のエッチング液が、エタノールアミン化合物としてＮ−（β−アミノエチル）エタノールアミンを含有していない実施例６５では、アンダーカットは発生しなかったものの、エッチング時間が長くなった。
（実施例６６）
溶融シリカの含有量を５０質量％とし、ビフェニルアラルキル型エポキシ樹脂の含有量を３８質量％とした以外は、実施例５９と同様の方法により、エッチング処理を行った。実施例５９と比較して、溶融シリカの含有量が少なくなったため、エッチング時間は長くなったが、アンダーカットは発生しなかった。
（実施例６７〜６９）
無機充填材として、溶融シリカの代わりにガラス、クレー、水酸化アルミニウムを用いた以外は実施例５９と同様の方法により、エッチング処理を行った。エッチングは可能であったものの、溶融シリカに比べて、エッチング時間はいずれも長くなった。アンダーカットは発生しなかった。
（実施例７０〜７１）
エッチング液として表６又は表７記載のエッチング液を用いた以外は実施例５９と同様の方法により、エッチング処理を行った。水酸化カリウムの代わりに、水酸化ナトリウム、水酸化リチウムを使用した場合でも、アンダーカットは発生しなかった。
【産業上の利用可能性】
【００６９】
本発明のエッチング液は、無機充填材が高い含有量で充填された耐熱性、誘電特性、機械強度、耐化学薬品性等に優れた絶縁樹脂組成物層をエッチング加工することができ、例えば、多層ビルドアップ配線板、部品内蔵モジュール基板、フリップチップパッケージ基板、パッケージ基板搭載用マザーボード等における絶縁樹脂の微細加工に適用できる。
【符号の説明】
【００７０】
１  回路基板
２  絶縁層
３  半田接続パッド、接続パッド
４  樹脂組成物層
５  金属マスク
６  銅箔
【図１】
2018186362.tif 000010
【図２】
2018186362.tif 000011
【図３】
2018186362.tif 000012
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
アルカリ不溶性樹脂及び５０〜８０質量％の無機充填剤を含む樹脂組成物用のエッチング液において、該エッチング液が、１５〜４５質量％のアルカリ金属水酸化物を含有することを特徴とするエッチング液。
【請求項２】
アルカリ金属水酸化物が、水酸化カリウムと、水酸化ナトリウムと、水酸化リチウムとの中から選ばれる少なくとも１種の化合物であることを特徴とする請求項１に記載の樹脂組成物用のエッチング液。
【請求項３】
無機充填剤が、シリカと、ガラスと、クレーと、水酸化アルミニウムとの中から選ばれる少なくとも１種であることを特徴とする請求項１又は２に記載の樹脂組成物用のエッチング液。
【請求項４】
前記エッチング液が、５〜４０質量％のエタノールアミン化合物を含有することを特徴とする請求項１〜３のいずれかに記載のエッチング液。
【請求項５】
エタノールアミン化合物が、エタノールアミン、Ｎ−（β−アミノエチル）エタノールアミン、Ｎ−メチルエタノールアミン、Ｎ−エチルエタノールアミン、Ｎ−メチルジエタノールアミン及びＮ−エチルジエタノールアミンからなる群から選ばれる少なくとも１種の化合物であることを特徴とする請求項４に記載のエッチング液。
【請求項６】
エタノールアミン化合物が、エタノールアミン、Ｎ−（β−アミノエチル）エタノールアミン、Ｎ−メチルエタノールアミン、Ｎ−エチルエタノールアミン、Ｎ−メチルジエタノールアミン及びＮ−エチルジエタノールアミンからなる群から選ばれる少なくとも２種の化合物であることを特徴とする請求項４に記載の樹脂組成物用のエッチング液。
【請求項７】
エタノールアミン化合物として、少なくともＮ−（β−アミノエチル）エタノールアミンを含有する請求項６に記載の樹脂組成物用のエッチング液。
【請求項８】
アルカリ不溶性樹脂及び５０〜８０質量％の無機充填剤を含む樹脂組成物層のエッチング方法において、請求項１〜７のいずれかに記載のエッチング液によって、該樹脂組成物層を除去する工程を含むことを特徴とするエッチング方法。
【請求項９】
アルカリ不溶性樹脂及び５０〜８０質量％の無機充填剤を含む樹脂組成物層のエッチング方法において、
（Ａ）請求項４〜７のいずれかに記載のエッチング液によって、該樹脂組成物層の一部を除去する工程、
（Ｂ）アルカリ金属水酸化物及びエタノールアミン化合物を含み、それらの含有量がそれぞれ前記エッチング液におけるアルカリ金属水酸化物及びエタノールアミン化合物の含有量よりも少ない水洗除去液によって残りの樹脂組成物層を完全に除去する工程、
をこの順に含むことを特徴とするエッチング方法。
【請求項１０】
樹脂組成物層を除去する工程が浸漬処理である請求項８又は９に記載のエッチング方法。
【手続補正２】
【補正対象書類名】明細書
【補正対象項目名】０００１
【補正方法】変更
【補正の内容】
【０００１】
本発明は、アルカリ不溶性樹脂及び５０〜８０質量％の無機充填剤を含む樹脂組成物用のエッチング液及びエッチング方法に関する。
【手続補正３】
【補正対象書類名】明細書
【補正対象項目名】０００２
【補正方法】変更
【補正の内容】
【０００２】
近年、電子機器の小型化、高性能化に伴って、回路基板において、微細配線形成や熱膨張係数の低下が強く求められている。その中で、絶縁材料の低熱膨張係数化の手段として、絶縁材料を高充填化する、すなわち、絶縁材料における無機充填剤の含有量を高くする方法が知られている。さらに、絶縁材料として、エポキシ樹脂、フェノールノボラック系硬化剤、フェノキシ樹脂、シアネート樹脂等を含み、耐湿性に優れたアルカリ不溶性樹脂の使用が提案されている。これらの無機充填剤及びアルカリ不溶性樹脂を含む絶縁性の樹脂組成物は、耐熱性、誘電特性、機械強度、耐化学薬品性等に優れた物性を有し、回路基板の外層表面に用いられるソルダーレジストや多層ビルドアップ配線板に用いられる層間絶縁材料として広く使用されている。
【手続補正４】
【補正対象書類名】明細書
【補正対象項目名】０００４
【補正方法】変更
【補正の内容】
【０００４】
図１における樹脂組成物層４の開口部は、樹脂組成物層の一部を除去することによって形成される。無機充填剤及びアルカリ不溶性樹脂を含む樹脂組成物を含有してなる樹脂組成物層を除去する加工方法としては、ドリル、レーザー、プラズマ、ブラスト等の公知の方法を用いることができる。また、必要に応じてこれらの方法を組み合わせることもできる。中でも、炭酸ガスレーザー、エキシマレーザー、ＵＶレーザー、ＹＡＧレーザー等のレーザーによる加工が最も一般的であり、レーザー光照射によって、樹脂組成物層４の一部を除去し、スルーホール形成用の貫通孔、バイアホール形成用の開口部、接続パッド３形成用の開口部等の貫通孔や非貫通孔を形成することができる（例えば、特許文献１及び２参照）。
【手続補正５】
【補正対象書類名】明細書
【補正対象項目名】０００７
【補正方法】変更
【補正の内容】
【０００７】
レーザー光照射以外の方法として、ウェットブラスト法によって、樹脂組成物層を除去する方法が挙げられる。絶縁性基板上に接続パッドを有する回路基板上に樹脂組成物層を形成したのち、硬化処理を施し、樹脂組成物層上に、ウェットブラスト用マスクを形成するための樹脂層を設けたのち、露光、現像することで、パターン状のウェットブラスト用マスクを形成する。次いで、ウェットブラストを行うことで樹脂組成物層を除去し、開口部を形成し、続いて、ウェットブラスト用マスクを除去している（例えば、特許文献３参照）。
【手続補正６】
【補正対象書類名】明細書
【補正対象項目名】００１１
【補正方法】変更
【補正の内容】
【００１１】
本発明者らは、下記手段によって、上記課題を解決できることを見出した。
＜１＞アルカリ不溶性樹脂及び５０〜８０質量％の無機充填剤を含む樹脂組成物用のエッチング液において、該エッチング液が、１５〜４５質量％のアルカリ金属水酸化物を含有することを特徴とするエッチング液。
＜２＞アルカリ金属水酸化物が、水酸化カリウムと、水酸化ナトリウムと、水酸化リチウムとの中から選ばれる少なくとも１種の化合物であることを特徴とする＜１＞に記載の樹脂組成物用のエッチング液。
＜３＞無機充填剤が、シリカと、ガラスと、クレーと、水酸化アルミニウムとの中から選ばれる少なくとも１種であることを特徴とする＜１＞又は＜２＞に記載の樹脂組成物用のエッチング液。
＜４＞前記エッチング液が、５〜４０質量％のエタノールアミン化合物を含有することを特徴とする＜１＞〜＜３＞のいずれかに記載のエッチング液。
＜５＞エタノールアミン化合物が、エタノールアミン、Ｎ−（β−アミノエチル）エタノールアミン、Ｎ−メチルエタノールアミン、Ｎ−エチルエタノールアミン、Ｎ−メチルジエタノールアミン及びＮ−エチルジエタノールアミンからなる群から選ばれる少なくとも１種の化合物であることを特徴とする＜４＞に記載のエッチング液。
＜６＞エタノールアミン化合物が、エタノールアミン、Ｎ−（β−アミノエチル）エタノールアミン、Ｎ−メチルエタノールアミン、Ｎ−エチルエタノールアミン、Ｎ−メチルジエタノールアミン及びＮ−エチルジエタノールアミンからなる群から選ばれる少なくとも２種の化合物であることを特徴とする＜４＞に記載の樹脂組成物用のエッチング液。
＜７＞エタノールアミン化合物として、少なくともＮ−（β−アミノエチル）エタノールアミンを含有する＜６＞に記載の樹脂組成物用のエッチング液。
＜８＞アルカリ不溶性樹脂及び５０〜８０質量％の無機充填剤を含む樹脂組成物層のエッチング方法において、＜１＞〜＜７＞のいずれかに記載のエッチング液によって、該樹脂組成物層を除去する工程を含むことを特徴とするエッチング方法。
＜９＞アルカリ不溶性樹脂及び５０〜８０質量％の無機充填剤を含む樹脂組成物層のエッチング方法において、
（Ａ）＜４＞〜＜７＞のいずれかに記載のエッチング液によって、該樹脂組成物層の一部を除去する工程、
（Ｂ）アルカリ金属水酸化物及びエタノールアミン化合物を含む水洗除去液によって残りの樹脂組成物層を完全に除去する工程、
をこの順に含むことを特徴とするエッチング方法。ここで、前記水洗除去液におけるアルカリ金属水酸化物の含有量は、前記エッチング液におけるアルカリ金属水酸化物の含有量よりも少ない。また、前記水洗除去液におけるエタノールアミン化合物の含有量は、前記エッチング液におけるエタノールアミン化合物の含有量よりも少ない。
＜１０＞樹脂組成物層を除去する工程が浸漬処理である＜８＞又は＜９＞に記載のエッチング方法。
【手続補正７】
【補正対象書類名】明細書
【補正対象項目名】００１４
【補正方法】変更
【補正の内容】
【００１４】
以下に、本発明を実施するための形態について説明する。本発明のエッチング液は、アルカリ不溶性樹脂及び５０〜８０質量％の無機充填剤を含む樹脂組成物用のエッチング液であり、１５〜４５質量％のアルカリ金属水酸化物を含有するアルカリ水溶液である。アルカリ不溶性樹脂はアルカリ水溶液に溶解しない性質を有するため、本来アルカリ水溶液によって除去することはできない。しかし、本発明のエッチング液を使用することによって、アルカリ不溶性樹脂を含む樹脂組成物を除去することができる。これは、高充填化された樹脂組成物中の無機充填剤、すなわち、樹脂組成物中に５０〜８０質量％という高い含有量で充填された無機充填剤が、高濃度のアルカリ金属水酸化物を含む水溶液によって溶解除去されるためである。
【手続補正８】
【補正対象書類名】明細書
【補正対象項目名】００１５
【補正方法】変更
【補正の内容】
【００１５】
アルカリ金属水酸化物の含有量が１５質量％未満の場合、無機充填剤の溶解性が乏しく、アルカリ金属水酸化物の含有量が４５質量％を超えると、アルカリ金属水酸化物の析出が起こりやすいことから液の経時安定性に劣る場合がある。アルカリ金属水酸化物の含有量は、より好ましくは２０〜４５質量％であり、さらに好ましくは２５〜４０質量％である。
【手続補正９】
【補正対象書類名】明細書
【補正対象項目名】００１７
【補正方法】変更
【補正の内容】
【００１７】
本発明のエッチング液は、アルカリ不溶性樹脂及び無機充填剤を含む樹脂組成物用のエッチング液である。該樹脂組成物における無機充填剤の含有量は、樹脂組成物中の不揮発分１００質量％に対して５０〜８０質量％である。無機充填剤の含有量が５０質量％未満の場合、樹脂組成物全体に対して、アルカリ金属水酸化物を含有する水溶液によって溶解されるサイトとしての無機充填剤が少なすぎるため、エッチングが進行しない。無機充填剤の含有量が８０質量％を超えると、樹脂組成物の流動性の低下により、可撓性が低下する傾向があり、実用性に劣る。
【手続補正１０】
【補正対象書類名】明細書
【補正対象項目名】００１９
【補正方法】変更
【補正の内容】
【００１９】
さらに、本発明のエッチング液は、アルカリ金属水酸化物に加えて、５〜４０質量％のエタノールアミン化合物を含有することが好ましい。エタノールアミン化合物を含有するエッチング液を使用した場合、エタノールアミン化合物が樹脂組成物中に浸透することにより、樹脂組成物の膨潤が促進され、無機充填剤の溶解除去が加速され、樹脂組成物の除去速度が上がる。
【手続補正１１】
【補正対象書類名】明細書
【補正対象項目名】００２６
【補正方法】変更
【補正の内容】
【００２６】
本発明において、無機充填剤としては、例えば、シリカ、ガラス、クレー、雲母等のケイ酸塩；アルミナ、酸化マグネシウム、酸化チタン、シリカ等の酸化物；炭酸マグネシウム、炭酸カルシウム等の炭酸塩；水酸化アルミニウム、水酸化マグネシウム、水酸化カルシウム等の水酸化物；硫酸バリウム、硫酸カルシウム等の硫酸塩等が挙げられる。また、無機充填剤としては、さらにホウ酸アルミニウム、窒化アルミニウム、窒化ホウ素、チタン酸ストロンチウム、チタン酸バリウム等が挙げられる。これらの中で、シリカ、ガラス、クレー及び水酸化アルミニウムからなる群から選ばれる少なくとも１種の化合物は、アルカリ金属水酸化物を含有する水溶液に溶解することから、より好ましく用いられる。シリカは低熱膨張性に優れる点で更に好ましく、球状溶融シリカが特に好ましい。無機充填剤として、これらの中の１種類を単独で使用してもよいし、２種類以上を組み合わせて使用してもよい。
【手続補正１２】
【補正対象書類名】明細書
【補正対象項目名】００３１
【補正方法】変更
【補正の内容】
【００３１】
上述したように、本発明のエッチング液を使用して、アルカリ不溶性樹脂及び５０〜８０質量％の無機充填剤を含む樹脂組成物をエッチングすると、高充填化された樹脂組成物中の無機充填剤が高濃度のアルカリ金属水酸化物を含む水溶液によって溶解除去されることによって、樹脂組成物の除去が進行する。さらに、本発明のエッチング液がエタノールアミン化合物を含む場合には、エタノールアミン化合物が樹脂組成物中に浸透することにより、樹脂組成物の膨潤が促進され、無機充填剤の溶解除去が加速される。
【手続補正１３】
【補正対象書類名】明細書
【補正対象項目名】００３２
【補正方法】変更
【補正の内容】
【００３２】
一方、アルカリ不溶性樹脂及び無機充填剤を含む樹脂組成物は、熱硬化によって、絶縁樹脂組成物層を形成することができるが、本発明のエッチング液を使用したエッチングは、Ａステージ（硬化反応の開始前）又はＢステージ（硬化反応の中間段階）の状態において進行する。Ａステージ又はＢステージにおいても、アルカリ不溶性樹脂は本発明のエッチング液に溶解又は分散することは無いが、無機充填剤が本発明のエッチング液によって溶解除去されることによって、樹脂組成物の除去が進行する。Ｃステージとなり、樹脂が完全に硬化した状態では、本発明のエッチング液がエタノールアミン化合物を含んでいる場合でも、エタノールアミン化合物による樹脂組成物層の膨潤が極めて小さく、無機充填剤の溶解除去によるエッチングは困難である。
【手続補正１４】
【補正対象書類名】明細書
【補正対象項目名】００３４
【補正方法】変更
【補正の内容】
【００３４】
以下に、本発明のエッチング方法について説明する。図３は、本発明のエッチング方法の一例を示す断面工程図である。このエッチング方法では、回路基板上にある半田接続パッド３の一部又は全部が樹脂組成物層４から露出したソルダーレジストパターンを形成することができる。
【手続補正１５】
【補正対象書類名】明細書
【補正対象項目名】００３７
【補正方法】変更
【補正の内容】
【００３７】
工程（Ｖ）では、金属マスク５をエッチングにより除去し、半田接続パッド３の一部又は全部が樹脂組成物層４から露出したソルダーレジストパターンを形成する。
本発明のエッチング方法＜８＞は、本発明のエッチング液＜１＞〜＜７＞のいずれかに記載のエッチング液によって、樹脂組成物層を除去する工程を含む。
【手続補正１６】
【補正対象書類名】明細書
【補正対象項目名】００３９
【補正方法】変更
【補正の内容】
【００３９】
本発明＜９＞において、樹脂組成物層は、アルカリ不溶性樹脂及び無機充填剤を含み、無機充填剤の含有量は、樹脂組成物層に対し５０〜８０質量％であり、無機充填剤は高い含有量で樹脂組成物層中に充填されている。この無機充填剤が、１５〜４５質量％という高濃度のアルカリ金属水酸化物を含む水溶液であるエッチング液によって溶解除去される。さらに、エッチング液に含まれているエタノールアミン化合物が樹脂組成物層中に浸透することにより、樹脂組成物層の膨潤が促進されることによって、無機充填剤の溶解除去が加速され、樹脂組成物層の除去速度が上がる。
【手続補正１７】
【補正対象書類名】明細書
【補正対象項目名】００４７
【補正方法】変更
【補正の内容】
【００４７】
以下、実施例によって本発明を更に詳しく説明するが、本発明はこの実施例に限定されるものではない。
（実施例１〜３）
無機充填剤として、溶融シリカ７８質量％、エポキシ樹脂として、ビフェニルアラルキル型エポキシ樹脂１０質量％、熱硬化剤として、フェノールノボラック型シアネート樹脂１０質量％、硬化促進剤として、トリフェニルホスフィン１質量％、その他、カップリング剤、レベリング剤を加え、全量を１００質量％としたものに、メチルエチルケトンとシクロヘキサノンを媒体として混合し、液状樹脂組成物を得た。
【手続補正１８】
【補正対象書類名】明細書
【補正対象項目名】００５４
【補正方法】変更
【補正の内容】
【００５４】
【表１】
2018186362.tif 000013
（実施例４）
溶融シリカの含有量を６５質量％とし、ビフェニルアラルキル型エポキシ樹脂の含有量を２３質量％とした以外は、実施例１と同様の方法により、エッチング処理を行った。
（実施例５）
溶融シリカの含有量を５０質量％とし、ビフェニルアラルキル型エポキシ樹脂の含有量を３８質量％とした以外は、実施例１と同様の方法により、エッチング処理を行った。
（実施例６〜８）
無機充填剤として、溶融シリカの代わりにガラス、クレー、水酸化アルミニウムを用いた以外は実施例５と同様の方法により、エッチング処理を行った。
（実施例９〜２１）
エッチング液として表１に記載のエッチング液を用いた以外は実施例１と同様の方法により、エッチング処理を行った。
（比較例１）
溶融シリカの含有量を４８質量％とし、ビフェニルアラルキル型エポキシ樹脂の含有量を４０質量％とした以外は実施例１と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表２に示す。
（比較例２〜４）
比較例２では、エッチング液の水酸化カリウムの含有量を１０質量％とし、比較例３及び４ではさらに、エタノールアミン化合物として、Ｎ−（β−アミノエチル）エタノールアミン及びＮ−メチルエタノールアミンをそれぞれ４０質量％添加した以外は実施例１と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表２に示す。
（比較例５）
実施例１と同様の方法により得られた金属マスク付きの樹脂組成物層をレーザー加工法によりエッチング処理し、その後、マスクパターンを除去した。これを光学顕微鏡で観察した結果、導体パターンが除去されている部分があり、また、樹脂組成物層に変形や変質といった欠点が確認された。
（比較例６）
実施例１と同様の方法により得られた金属マスク付きの樹脂組成物層をウェットブラストによりエッチング処理し、その後、マスクパターンを除去した。これを光学顕微鏡で観察した結果、樹脂組成物層のエッチング量にばらつきがあり、エポキシ樹脂ガラス布基材上に樹脂組成物が残っている箇所があった。また、表面の一部又は全部が露出された導体パターンにはブラスト処理によって付けられた傷が多数確認された。
【手続補正１９】
【補正対象書類名】明細書
【補正対象項目名】００５５
【補正方法】変更
【補正の内容】
【００５５】
【表２】
2018186362.tif 000014
実施例１〜２１では、比較例５又は比較例６と比べて、樹脂組成物層に変形や変質といった欠点が発生することや、接続パッド上に傷が発生すること無く、また、樹脂組成物層のエッチング時に導体パターンが一緒に除去されること無く、エポキシ樹脂ガラス布基材上に実用上問題となるレベルの樹脂組成物が残ること無く、樹脂組成物層をエッチング加工することができた。
【手続補正２０】
【補正対象書類名】明細書
【補正対象項目名】００５９
【補正方法】変更
【補正の内容】
【００５９】
実施例１の水酸化カリウムの代わりに、水酸化ナトリウム、水酸化リチウムを使用した実施例１７及び１８でも、実用上問題となるレベルのアンダーカットが発生しなかった。
実施例１９では、実施例１０と比較して、エッチング液の温度を高くしたため、エッチング時間は短くなったが、エポキシ樹脂ガラス布基材上に実用上問題となるレベルの樹脂組成物が残ることなく、樹脂組成物層をエッチング加工することができた。実施例２０及び２１では、実施例１０と比較して、エッチング液の温度を低くしたため、エッチング時間は長くなったが、実用上問題となるレベルのアンダーカットは発生しなかった。
（実施例２２〜２８）
エッチング液として表３に記載のエッチング液を用いた以外は実施例１と同様の方法により、エッチング処理を行った。
（実施例２９）
溶融シリカの含有量を５０質量％とし、ビフェニルアラルキル型エポキシ樹脂の含有量を３８質量％とした以外は、実施例２２と同様の方法により、エッチング処理を行った。
（実施例３０〜３２）
無機充填剤として、溶融シリカの代わりにガラス、クレー、水酸化アルミニウムを用いた以外は実施例２９と同様の方法により、エッチング処理を行った。
（実施例３３及び３４）
エッチング液として表３に記載のエッチング液を用いた以外は実施例２２と同様の方法により、エッチング処理を行った。
【手続補正２１】
【補正対象書類名】明細書
【補正対象項目名】００６０
【補正方法】変更
【補正の内容】
【００６０】
【表３】
2018186362.tif 000015
実施例２２〜３４では、比較例５又は比較例６と比べて、樹脂組成物層に変形や変質といった欠点が発生することや、接続パッド上に傷が発生すること無く、また、樹脂組成物層のエッチング時に導体パターンが一緒に除去されること無く、エポキシ樹脂ガラス布基材上に実用上問題となるレベルの樹脂組成物が残ること無く、樹脂組成物層をエッチング加工することができた。
【手続補正２２】
【補正対象書類名】明細書
【補正対象項目名】００６５
【補正方法】変更
【補正の内容】
【００６５】
【表４】
2018186362.tif 000016
【手続補正２３】
【補正対象書類名】明細書
【補正対象項目名】００６６
【補正方法】変更
【補正の内容】
【００６６】
【表５】
2018186362.tif 000017
（実施例３６〜４６）
工程（Ａ）におけるエッチング液及び／又は工程（Ｂ）における水洗除去液の配合を表４及び表５に記載の配合に変更した以外は、実施例３５と同様の方法により、エッチング処理を行った。実施例３６〜３９と実施例３５とを比較すると、エッチング液における水酸化カリウムの含有量が多くなるにしたがって、樹脂組成物層がエッチング除去されるまでにかかる時間は短くなった。また、実施例４０〜４６と実施例３５とを比較すると、エッチング液におけるエタノールアミン化合物及びアルカリ金属水酸化物の種類を変えることによって、エッチング除去されるまでの時間が変化したが、エポキシ樹脂ガラス布基材上に実用上問題となるレベルの樹脂組成物が残ることは無く、アンダーカットは発生しなかった。一方、実施例３７及び３９と実施例３５とを比較すると、水酸化カリウム又はエタノールアミン化合物の含有量が多くなると、底面に微小なアンダーカットが発生する傾向が見られたが、実用上問題無いレベルだった。
（実施例４７及び４８）
溶融シリカの含有量を６５質量％、５０質量％とし、ビフェニルアラルキル型エポキシ樹脂の含有量を２３質量％、３８質量％とした以外は、実施例３５と同様の方法により、エッチング処理を行った。溶融シリカの含有量が少なくなるにしたがって、樹脂組成物層が全てエッチング除去されるまでにかかる時間は長くなったが、いずれもエポキシ樹脂ガラス布基材上に樹脂組成物が残ること無く、アンダーカットは発生しなかった。
（実施例４９〜５１）
無機充填剤として、溶融シリカの代わりにガラス、クレー、水酸化アルミニウムを用いた以外は、実施例３５と同様の方法により、エッチング処理を行った。樹脂組成物層が全てエッチング除去されるまでにかかる時間は長くなったが、いずれもエポキシ樹脂ガラス布基材上に樹脂組成物が残ること無く、アンダーカットは発生しなかった。
（実施例５２〜５８）
工程（Ａ）又は工程（Ｂ）における処理温度を表４又は表５記載の温度に変更した以外は、実施例３５と同様の方法により、エッチング処理を行った。実施例５２〜５４と実施例３５とを比較すると、工程（Ａ）の処理温度が低くなるにしたがって、樹脂組成物層がエッチング除去されるまでにかかる時間は長くなったが、エポキシ樹脂ガラス布基材上に実用上問題となるレベルの樹脂組成物が残ること無く、エッチング除去されていることを確認した。また、実用上問題となるレベルのアンダーカットは確認されなかった。また、エッチング除去された樹脂組成物層の断面形状は、工程（Ａ）の処理温度が高くなると、底面に微小なアンダーカットが見られたが、実用上問題ないレベルだった。実施例５５〜５８と実施例３５とを比較すると、工程（Ｂ）における処理温度は高くなるほど、エポキシ樹脂ガラス布基材上に樹脂が残りやすくなる傾向があった。また、エッチング除去された樹脂組成物層の断面形状にアンダーカットは発生しなかった。
（実施例５９）
エッチング液として表６又は表７記載のエッチング液を用いた以外は実施例３５と同様の方法により、エッチング処理を行った。工程（Ｂ）を含まない実施例２２と比較して、導体パターン表面を含め、エポキシ樹脂ガラス布基材上に樹脂組成物層が残ること無く、エッチング除去されていることを確認した。また、実用上問題となるレベルのアンダーカットは確認されなかった。エッチング液の温度及びエッチング処理に要した時間を表６及び表７に示す。
【手続補正２４】
【補正対象書類名】明細書
【補正対象項目名】００６７
【補正方法】変更
【補正の内容】
【００６７】
【表６】
2018186362.tif 000018
【手続補正２５】
【補正対象書類名】明細書
【補正対象項目名】００６８
【補正方法】変更
【補正の内容】
【００６８】
【表７】
2018186362.tif 000019
（実施例６０〜６５）
工程（Ａ）におけるエッチング液及び／又は工程（Ｂ）における水洗除去液の配合を表６及び表７に記載の配合に変更した以外は、実施例５９と同様の方法により、エッチング処理を行った。実施例５９、６２〜６５の比較から、樹脂組成物用のエッチング液が、エタノールアミン化合物としてＮ−（β−アミノエチル）エタノールアミンを含有する実施例５９、６２及び６３では、エッチング時間が短く、アンダーカットも発生しなかった。樹脂組成物用のエッチング液が、エタノールアミン化合物としてＮ−（β−アミノエチル）エタノールアミンを含有していない実施例６４では、小さなアンダーカットが発生し、樹脂組成物用のエッチング液が、エタノールアミン化合物としてＮ−（β−アミノエチル）エタノールアミンを含有していない実施例６５では、アンダーカットは発生しなかったものの、エッチング時間が長くなった。
（実施例６６）
溶融シリカの含有量を５０質量％とし、ビフェニルアラルキル型エポキシ樹脂の含有量を３８質量％とした以外は、実施例５９と同様の方法により、エッチング処理を行った。実施例５９と比較して、溶融シリカの含有量が少なくなったため、エッチング時間は長くなったが、アンダーカットは発生しなかった。
（実施例６７〜６９）
無機充填剤として、溶融シリカの代わりにガラス、クレー、水酸化アルミニウムを用いた以外は実施例５９と同様の方法により、エッチング処理を行った。エッチングは可能であったものの、溶融シリカに比べて、エッチング時間はいずれも長くなった。アンダーカットは発生しなかった。
（実施例７０〜７１）
エッチング液として表６又は表７記載のエッチング液を用いた以外は実施例５９と同様の方法により、エッチング処理を行った。水酸化カリウムの代わりに、水酸化ナトリウム、水酸化リチウムを使用した場合でも、アンダーカットは発生しなかった。
【手続補正２６】
【補正対象書類名】明細書
【補正対象項目名】００６９
【補正方法】変更
【補正の内容】
【００６９】
本発明のエッチング液は、無機充填剤が高い含有量で充填された耐熱性、誘電特性、機械強度、耐化学薬品性等に優れた絶縁樹脂組成物層をエッチング加工することができ、例えば、多層ビルドアップ配線板、部品内蔵モジュール基板、フリップチップパッケージ基板、パッケージ基板搭載用マザーボード等における絶縁樹脂の微細加工に適用できる。
【国際調査報告】
2018186362.tif 000020
2018186362.tif 000021
2018186362.tif 000022
2018186362.tif 000023